REVENDICATIONS 1 - Liants routiers homogènes et stables convenant pour la préparation d'enrobés à chaud ou d'enduits superficiels, caractérisés par le fait qu'ils sont constitués par du brai de goudron de houille, du brai de goudron de vapocraquage de fractions pétrolières et du bitume pétrolier. 2 - Liants routiers selon la revendication 1, caractérisés par le fait outils contiennent au moins 20% de brai de goudron de houille, au moins 10% de brai de vapocraquage, le reste étant du bitume de pétrolé. 3 - Liants routiers selon la revendication 1 ou la revendication 2, caractérisés par le fait qu'rus présentent une adhésivité égale, ou supérieure à 90 (déterminée suivant la méthode du L C P C) vis-à-vis de la plupart des roches comme la diorite, le porphyre, la quartzite et-le silex. 4 - Liants routiers selon l'une quelconque des revendications l à 3, caractérisés par le fait que le goudron de houille est choisi parmi les goudrons de houille classiques dont la densité à 1800 est comprise entre 1,1 et 1,3, dont la viscosité à 30 C déterminée suivant la méthode ARiOR T 66 005 avec un ajutage de 10 mm est comprise entre 20 et 150 secondes et dont la distillation effectuée selon la méthode adoptée par le L C P C, donne 50 à 70% de brai à 360 C de point de ramollissement KS compris entre 500 et 80 C 5 - Liants routiers selon l'une quelconque des revendications 1 à 3, caractérisés par le fait que le brai de houille est obtenu par distillation partielle d'un groudron de houille selon la revendication 4 jusqu'à obtention d'un brai ayant une température d'équiviscosité de 58 à 64 mesurée suivant la norme AFNOR NF T 66 005. 6 - Liants routiers selon ltune quelconque des revendications l à 3, caractérisés par le fait que le goudron de vapocraquage obtenu comme produit de queue de vapocraquage des gas oil, du naphta ou des mélanges de gas-oil et de naphata sont très riches en composés aromatiques polycycliques et contiennent de 2 à 6% de soufre. T- Liants routiers selon l'une quelconque des revendi- cations 1 à 3, caractérisés par le fait que le brai de vapo craquage est obtenu en éliminant plus ou moins d'huile par distillation partielle dtun goudron de vapocraquage selon la revendication 6, jusqurà un brai d'indice de pénétration approprié et de température d'équiviscosîté de 65 à 70. 8 - Liants routiers selon l'une quelconque des revendications 1 à 3, caractérisés par le fait que le bitume est choisi parmi les bitumes de pétrole classiques ayant un indice de pénétration, mesuré suivant la norme NF T 66 004, de 60 à 70 lorsqu'ils sont destinés aux liants pour enrobés et de 180 à 200 lorsqu'ils sont destinés aux liants pour enduits superficiels. 9 - Liants routiers selon lune quelconque des revendications 1 à 3, caractérisés par le fait qu'ils comportent en outre une huile de fluxage. 10- Liants routiers sèlon la revendication 9, caractérisés par le fait que I'huile de fluxage est choisie parmi les huiles classiquement utilisées dans les liants routiers. 11 - Procédé de fabrication des liants selon l'une quelconque des revendications 1 à 10, caractérisé par le fait qu'on prépare d'abord un mélange binaire homogène dans les proportions voulues de deux des constituants du liant final et qu'on ajoute à ce mélange fondu la quantité nécessaire du troisième constituant. 12 - Procédé selon la revendication 11, caractérisé par le fait que le mélange binaire préalable est un mélange de brai de houille et de brai de vapocraquage auquel on ajoute, à l'état fondu, la quantité nécessaire de bitume. 13 - Procédé selon la- revendication 11, caractérisé par le fait au'on soumet à une distillation partielle un mélange en proportions appropriées de goudron de vapocraquage et de goudron de houille jusqu a obtention d'un brai mixte résiduel de température d5équ~viscosité (EVT) appropriée comprise entre 60 et 70 et on mélange ce dernier à ltétat fondu à la quantité nécessaire de bitume fondu. 14 - Procédé selon la revendication 11, caractérisé par le fait qu'on mélange dans les proportions voulues du brai de vapocraquage et du bitume et on ajoute à ce milieu fondu la quantité nécessaire de brai de houille.